(57)【要約】【課題】      塗布膜の感度低下を防止することができる平版印刷版包装工程を得る。【解決手段】  当てボール６２の裁切断部３９の下流側、かつ、積層体６０へ当てボール６２が供給される当てボール供給工程７５の上流側に複数の加熱ローラ７２を配設し、積層体６０のサイズに合わせて当てボール６２を裁切断した後、当てボール６２が供給される直前に、当てボール６２を乾燥させるようにしている。このように、複数の加熱ローラ７２によって当てボール６２を搬送することで、当てボール６２の含水率を７％以下とすることができる。これにより、ＰＳ版１０の塗布膜の感度低下を防止することができる。【選択図】        図１
2006248099.tif 000002
【特許請求の範囲】
【請求項１】
積層された平版印刷版を包装する平板印刷版包装工程であって、
前記積層された平板印刷版の少なくとも最上部に平板印刷版を保護する保護材を供給する保護材供給工程と、
前記保護材供給工程の直前に設けられ、前記保護材を搬送する搬送部で保護材の含水量を低減させる除湿手段によって保護材の含水率を７％以下にする保護材乾燥工程と、
を有することを特徴とする平版印刷版包装工程。
【請求項２】
前記除湿手段が、前記搬送部に配設され、前記保護材を加熱搬送する加熱ロールであることを特徴とする請求項１に記載の平版印刷版包装工程。
【請求項３】
前記除湿手段が、前記搬送部に配設され、前記保護材に熱風を吹き付ける熱風装置であることを特徴とする請求項１に記載の平版印刷版包装工程。
【請求項４】
前記除湿手段が、前記搬送部に配設され、前記保護材に除湿された風を吹き付ける送風装置であることを特徴とする請求項１に記載の平版印刷版包装工程。
【請求項５】
前記保護材が厚紙であることを特徴とする請求項１〜４の何れか１項に記載の平版印刷版包装工程。
【発明の詳細な説明】
【技術分野】
【０００１】
本発明は、積層された平版印刷版を包装する平板印刷版包装工程に関する。
【背景技術】
【０００２】
感光性平版印刷版（以下、適宜「ＰＳ版」という）は、一般にシート状或いはコイル状のアルミニウム板等の支持体に、例えば、砂目立て、陽極酸化、シリケート処理、その他化成処理等の表面処理を単独又は適宜組み合わせて行い、次いで、感光液の塗布、乾燥処理を行った後に所望のサイズに切断されることで製造される。このＰＳ版は、露光、現像処理、ガム引き等の製版処理が行われ、印刷機にセットされ、インクが塗布されることで、紙面に文字、画像等が印刷される。
【０００３】
このようなＰＳ版では、積層されたＰＳ版の上下に、保護用厚紙（以下、「当てボール」という）が配置され、ＰＳ版の湾曲や、外力による変形、損傷等を防止しているが、当てボールとＰＳ版が直接又は間接的（当てボールとＰＳ版の間に合紙が配置される場合）に接触することにより、ＰＳ版の感光層又は感熱層（以下、これらをまとめて「塗布膜」という）が感度低下を起こすという問題があった。この感度低下の原因は、当てボールより発生する水分が塗布膜に影響を及ぼすためである。
【０００４】
このため、例えば、特許文献１に示すように、抄紙された当てボールを調湿環境下で保管することによって塗布膜の感度低下を防止することも考えられるが、これでは設備費用が高くなってしまう。
【特許文献１】特許第２９１３０９８号
【発明の開示】
【発明が解決しようとする課題】
【０００５】
本発明は、上記事実を考慮し、塗布膜の感度低下を防止することができる平版印刷版包装工程を提供することを課題とする。
【課題を解決するための手段】
【０００６】
請求項１に記載の発明は、積層された平版印刷版を包装する平板印刷版包装工程であって、前記積層された平板印刷版の少なくとも最上部に平板印刷版を保護する保護材を供給する保護材供給工程と、前記保護材供給工程の直前に設けられ、前記保護材を搬送する搬送部で保護材の含水量を低減させる除湿手段によって保護材の含水率を７％以下にする保護材乾燥工程と、を有することを特徴とする。
【０００７】
請求項１に記載の発明では、除湿手段によって保護材の含水率を７％以下にすることで、平板印刷版の塗布膜の感度低下を防止することができる。また、保護材供給工程の直前に保護材乾燥工程を設けることで、保護材を調湿環境下で保管する必要はなくなる。このため、調湿環境を保持するための設備等は不要である。
【０００８】
さらに、平板印刷版包装工程において、保護材乾燥工程を設けることで、保護材の含水量を効率よく低減させることができると共に、積層された平板印刷版に保護材を供給するときの保護材の含水率を確実に保持することができる。
【０００９】
請求項２に記載の発明は、請求項１に記載の平版印刷版包装工程において、前記除湿手段が、前記搬送部に配設され、前記保護材を加熱搬送する加熱ロールであることを特徴とする。
【００１０】
請求項３に記載の発明は、請求項１に記載の平版印刷版包装工程において、前記除湿手段が、前記搬送部に配設され、前記保護材に熱風を吹き付ける熱風装置であることを特徴とする。
【００１１】
請求項４に記載の発明は、請求項１に記載の平版印刷版包装工程において、前記除湿手段が、前記搬送部に配設され、前記保護材に除湿された風を吹き付ける送風装置であることを特徴とする。
【００１２】
請求項５に記載の発明は、請求項１〜４の何れか１項に記載の平版印刷版包装工程において、前記保護材が厚紙であることを特徴とする。
【発明の効果】
【００１３】
本発明は上記構成としたので、除湿手段によって保護材の含水率を７％以下にすることで、平板印刷版の塗布膜の感度低下を防止することができる。また、保護材供給工程の直前に保護材乾燥工程を設けることで、保護材を調湿環境下で保管する必要はなくなるため、調湿環境を保持するための設備等は不要である。さらに、平板印刷版包装工程において、保護材乾燥工程を設けることで、保護材の含水量を効率よく低減させることができると共に、積層された平板印刷版に保護材を供給するときの保護材の含水率を確実に保持することができる。
【発明を実施するための最良の形態】
【００１４】
図１には、本発明の実施の形態に係る平板印刷版包装工程７６を備えたシート体１０（以下、「ＰＳ版１０」という）の加工ライン１００が示されている。
【００１５】
この加工ライン１００の上流側（図１右上側）には、あらかじめロール状に巻かれたウエブ１２を順次巻き出す送出機１４が配設されている。送出機１４から送り出された長尺状のウエブ１２はカール矯正された後、合紙１８が貼り合わされる。そして、帯電により密着されて、ノッチャー２０に至り、ウエブ１２に打ち抜き部を設ける。次に、裁断加工部２２を構成する裁断刃２４が、ウエブ１２の幅方向へ移動して、打ち抜き位置でウエブ１２を連続裁断する。
【００１６】
このようにして、所定の裁断幅に裁断されたウエブ１２は、指示されたタイミングで走間カッタ３０により切断される。これにより、設定されたサイズのＰＳ版１０が製造される。このＰＳ版１０は、コンベア３２によって集積装置４０へ送られ、該集積装置４０によって所定枚数積み重ねられて、積層体６０が構成される。
【００１７】
一方、集積装置４０の近傍には、保護材としての厚紙６２（以下「当てボール６２」という）の裁切断部３９が配設されており、予め積層体６０のサイズに合わせて裁切断される。
【００１８】
裁切断された当てボール６２は、当てボール乾燥工程７０（図２参照）としての加熱ローラ７２（後述する）上で搬送され、当てボール供給工程７５において、積層体６０の少なくとも最上部に載置される。この当てボール６２によって、積層体６０を構成するＰＳ版１０の湾曲や、外力による変形、損傷等が防止される。
【００１９】
そして、積層体６０は、搬送部３５を経て、ラック倉庫等の保管庫あるいは包装工程に送られ、包装材料（テープ、内装材、外装材等）によって包装される。また、自動製版機用のスキッド４１に積み重ねることも可能である。
【００２０】
以上のようにして、ＰＳ版１０は包装されて出荷されるが、包装形態によっては、合紙１８や、その他の包装材料を省略してもよい。
【００２１】
ここで、ウエブ１２には、アルミニウム製の支持体上にあらかじめ感光層（又は感熱層）が形成されており、この感光層（又は感熱層）が形成された面が、ＰＳ版１０の画像形成面（ウエブ１２の表面）となっている。ウエブ１２は、加工ライン１００によって加工されて所望のサイズとされることで、印刷に使用可能なＰＳ版１０となる。
【００２２】
また、支持体としてのアルミニウム板は、例えば、ＪＩＳ１０５０材、ＪＩＳ１１００材、ＪＩＳ１０７０材、Ａｌ−Ｍｇ系合金、Ａｌ−Ｍｎ系合金、Ａｌ−Ｍｎ−Ｍｇ系合金、Ａｌ−Ｚｒ系合金、Ａｌ−Ｍｇ−Ｓｉ系合金等を適用し得る。メーカにおけるアルミニウム板の製造過程では、上記規格に適合するアルミニウムの鋳塊を製造し、このアルミニウム鋳塊を熱間圧延した後、必要に応じて焼鈍と呼ぶ熱処理を施し、冷間圧延により所定の厚さとされた帯状のアルミニウム板に仕上げる。
【００２３】
ＰＳ版１０は、長方形の板状に形成された薄いアルミニウム板の片面に、塗布膜（感光性印刷版の場合には感光層、感熱性印刷版の場合には感熱層）を塗布して形成されている。この塗布膜に、露光、現像処理、ガム引き等の製版処理が行われ、印刷機にセットされ、インクが塗布されることで、紙面に文字、画像等が印刷される。
【００２４】
なお、ＰＳ版１０（ウエブ１２）の具体的構成は特に限定されないが、例えば、ヒートモード方式およびフォトン方式のレーザ刷版用の平版印刷版とすることによって、デジタルデータから直接製版可能な平版印刷版とすることができる。
【００２５】
そして、塗布膜が塗布された面を画像形成面といい、この反対側の面、すなわち塗布膜が塗布されていない面を非画像形成面という。なお、本実施形態のＰＳ版１０は、印刷に必要な処理（露光や現像等）が施される前段階のものであり、場合によっては平版印刷版原版あるいは平版印刷版材と称されることもある。
【００２６】
また、ＰＳ版１０は、感光層又は感熱層中の成分を種々選択することによって、種々の製版方法に対応した平版印刷版とすることができる。本発明の平版印刷版の具体的態様の例としては、下記（１）〜（１１）の態様が挙げられる。
（１）  感光層が赤外線吸収剤、熱によって酸を発生する化合物、および酸によって架橋する化合物を含有する態様。
（２）  感光層が赤外線吸収剤、および熱によってアルカリ溶解性となる化合物を含有する態様。
（３）  感光層が、レーザ光照射によってラジカルを発生する化合物、アルカリに可溶のバインダー、および多官能性のモノマーあるいはプレポリマーを含有する層と、酸素遮断層との２層を含む態様。
（４）  感光層が、物理現像核層とハロゲン化銀乳剤層との２層からなる態様。
（５）  感光層が、多官能性モノマーおよび多官能性バインダーとを含有する重合層と、ハロゲン化銀と還元剤を含有する層と、酸素遮断層との３層を含む態様。
（６）  感光層が、ノボラック樹脂およびナフトキノンジアジドを含有する層と、ハロゲン化銀を含有する層との２層を含む態様。
（７）  感光層が、有機光導電体を含む態様。
（８）  感光層が、レーザー光照射によって除去されるレーザー光吸収層と、親油性層および／または親水性層とからなる２〜３層を含む態様。
（９）  感光層が、エネルギーを吸収して酸を発生する化合物、酸によってスルホン酸またはカルボン酸を発生する官能基を側鎖に有する高分子化合物、および可視光を吸収することで酸発生剤にエネルギーを与える化合物を含有する態様。
（１０）  感光層が、キノンジアジド化合物と、ノボラック樹脂とを含有する態様。
（１１）  感光層が、光又は紫外線により分解して自己もしくは層内の他の分子との架橋構造を形成する化合物とアルカリに可溶のバインダーとを含有する態様。
【００２７】
特に、近年では、レーザー光で露光する高感度感光タイプの塗布膜を塗布した平版印刷版や、感熱タイプの平版印刷版が使用されることもある（例えば上記した（１）〜（３）の態様等）。
【００２８】
なお、ここでいうレーザー光の波長は特に限定されず、例えば、
（ａ）  波長域３５０〜４５０ｎｍのレーザー（具体例としては、波長４０５±５ｎｍのレーザーダイオード）。
（ｂ）  波長域４８０〜５４０ｎｍのレーザー（具体例としては、波長４８８ｎｍのアルゴンレーザー、波長５３２ｎｍの（ＦＤ）ＹＡＧレーザー、波長５３２ｎｍの固体レーザー、波長５３２ｎｍの（グリーン）Ｈｅ−Ｎｅレーザー）。
（ｃ）  波長域６３０〜６８０ｎｍのレーザー（具体例としては、波長６３０〜６７０ｎｍのＨｅ−Ｎｅレーザー、波長６３０〜６７０ｎｍの赤色半導体レーザー）。
（ｄ）  波長域８００〜８３０ｎｍのレーザー（具体例としては、波長８３０ｎｍの赤外線（半導体）レーザー）。
（ｅ）  波長１０６４〜１０８０ｎｍのレーザー（具体例としては、波長１０６４ｎｍのＹＡＧレーザー）。
【００２９】
等を挙げることができる。これらのうち、例えば、（ｂ）及び（ｃ）の波長域のレーザー光はいずれも、上記した（３）又は（４）の態様の感光層又は感熱層を有する平版印刷版の双方に適用可能である。また、（ｄ）及び（ｅ）の波長域のレーザー光はいずれも、上記した（１）又は（２）の態様の感光層又は感熱層を有する平版印刷版の双方に適用可能である。もちろん、レーザー光の波長域と感光層又は感熱層との関係はこれらに限定されない。
【００３０】
ＰＳ版１０の形状等は特に限定されず、例えば、厚み０．１〜０．５ｍｍ、長辺（幅）２００〜１６５０ｍｍ、短辺（長さ）２００〜３１５０ｍｍのアルミニウム板の片面に感光層又は感熱層が塗布されたもの等とすることができる。
【００３１】
使用される合紙１８としては平版印刷版に用いられる一般的なものでよいが、代表例を下記に示す。合紙１８としても、ＰＳ版１０の塗布膜を確実に保護できれば、その具体的構成は限定されないが、例えば、木材パルプを１００％使用した紙や、木材パルプを１００％使用せず合成パルプを使用した紙、及びこれらの紙の表面に低密度ポリエチレン層を設けた紙等を使用できる。
【００３２】
特に、合成パルプを使用しない紙では、材料コストが低くなるので、低コストで合紙１８を製造することができる。より具体的には、漂白クラフトパルプから抄造した坪量２０〜５５ｇ／ｍ2、密度０．７〜０．８５ｇ／ｃｍ3、水分４〜６％、ベック平滑度１０〜８００秒、ＰＨ４〜６、透気度１５〜３００ｓｅｃの合紙が挙げられるが、もちろんこれに限定されない。
【００３３】
ここで、本発明の実施の形態に係る平板印刷版包装工程の要旨について説明する。
【００３４】
図１及び図２に示すように、本発明では、当てボール６２の裁切断部３９の下流側、かつ、積層体６０へ当てボール６２が供給される当てボール供給工程７５の上流側に複数の加熱ローラ７２を配設し、積層体６０のサイズに合わせて当てボール６２を裁切断した後、積層体６０へ当てボール６２が供給される直前に、加熱ローラ７２で当てボール６２を搬送して乾燥させるようにしている。
【００３５】
加熱ローラ７２にはハロゲンヒータ７４が内蔵されており、図示しない制御部によって、加熱ローラ７２の表面温度が、約１００〜４００℃に設定されるようにしている。この加熱ローラ７２上を当てボール６２が約５〜９０秒間掛けて搬送される。
【００３６】
このように、複数の加熱ローラ７２によって当てボール６２を搬送することで、当てボール６２の含水率を７％以下とすることができる。これにより、ＰＳ版１０の塗布膜の感度低下を防止することができる。なお、乾燥させる前の当てボール６２の含水率は、季節や周囲の環境により異なるため、当てボール乾燥工程７０に入る前の当てボール６２の温度、含水量を測定し、加熱ローラ７２の温度や当てボール６２の乾燥時間を調節する。
【００３７】
また、積層体６０のサイズに合わせて当てボール６２を裁切断した後、積層体６０へ当てボール６２が供給される直前に、当てボール６２を乾燥させることで、当てボール６２を調湿環境下で保管する必要はなくなる。このため、調湿環境を保持するための設備等は不要である。
【００３８】
さらに、平板印刷版包装工程７６において、当てボール６２を乾燥させる当てボール乾燥工程７０を設けることで、当てボール６２の含水量を効率よく低減させることができると共に、積層されたＰＳ版１０に供給する当てボール６２の含水率を確実に保持することができる。
【００３９】
なお、ここでは、当てボール６２を乾燥させる除湿手段として複数の加熱ローラ７２を配設し、この加熱ローラ７２で当てボール６２を搬送するようにしたが、当てボール６２を乾燥させることができれば良いため、これに限るものではない。
【００４０】
例えば、コンベア６１の下流側に、図３に示すような乾燥装置７８を配設しても良い。この乾燥装置７８内には当てボール６２の搬送方向に沿って搬送される当てボール６２の上下に温風ファン８０、８１が配設されている。
【００４１】
温風ファン８０は搬送される当てボール６２の全面に渡って温風が吹き付けられるが、温風ファン８１では、搬送ロール８２と搬送ロール８２の間に、ノズル８４が設けられ、該ノズル部８４から温風が吹き付けられるようになっている。これにより、搬送ロール８２で搬送される当てボール６２を乾燥させることができる。
【００４２】
また、図３では、温風が吹き出す温風ファン８０、８１で構成された乾燥装置７８を配設し、搬送される当てボール６２へ温風を吹き付けるようにしたが、当てボール６２を乾燥させることができれば良いため、温風ファン８０、８１に変えて、除湿された風を吹き付けるファンを配設しても良い。
【００４３】
なお、本形態はあくまでも一実施例であり、本発明の主旨を逸脱しない範囲内において適宜変更可能であることは言うまでもない。
【図面の簡単な説明】
【００４４】
【図１】本発明の実施の形態に係る平板印刷版包装工程を備えた加工ラインを示す概略図である。
【図２】本発明の実施の形態に係る平板印刷版包装工程に設けられた当てボール乾燥工程を示す説明図である。
【図３】本発明の実施の形態に係る平板印刷版包装工程に設けられた当てボール乾燥工程の変形例を示す説明図である。
【符号の説明】
【００４５】
６２    当てボール（保護材）
７０    当てボール乾燥工程（保護材乾燥工程）
７２    加熱ローラ（除湿手段）
７５    当てボール供給工程（保護材供給工程）
７６    平板印刷版包装工程
７８    乾燥装置（除湿手段）
８０    温風ファン（乾燥装置、除湿手段）
８１    温風ファン（乾燥装置、除湿手段）
【図１】
2006248099.tif 000003
【図２】
2006248099.tif 000004
【図３】
2006248099.tif 000005